(57)【要約】【課題】内容物の鮮度を長期間保つことが可能な鮮度保持用袋体等を提供すること。【解決手段】本発明によれば、フィルムによって形成された鮮度保持用袋体(100)であって、フィルムの２つの端部(110a,110b)が重ね合わされて接合されている幅５ｍｍ以上15ｍｍ以下の帯状の接合領域(105)を備え、接合領域が、フィルムの２つの端部同士が接合されている複数の超音波接合部(120)と、隣接する超音波接合部の間に配置され重ね合わされたフィルムの端部同士が接合されていない非接合部(130)とを有し、非接合部が、袋体の内部空間と該袋体の外部とを連通する通気路を構成し、通気路は幅Ｗが、0.2ｍｍ≦Ｗ≦３ｍｍであり、長さＬが、20ｍｍ≦Ｌ≦50ｍｍである鮮度保持用袋体が提供される。【選択図】図１
2020172281.tif 000002
【特許請求の範囲】
【請求項１】
フィルムによって形成された鮮度保持用袋体であって、
前記フィルムの２つの端部が重ね合わされて接合されている幅５ｍｍ以上１５ｍｍ以下の帯状の接合領域を備え、
前記接合領域が、前記フィルムの２つの端部同士が接合されている複数の超音波接合部と、隣接する前記超音波接合部の間に配置され前記重ね合わされたフィルムの端部同士が接合されていない非接合部とを有し、
前記非接合部が、前記袋体の内部空間と該袋体の外部とを連通する通気路を構成し、
該通気路は幅Ｗが、０．２ｍｍ≦Ｗ≦３ｍｍであり、長さＬが、２０ｍｍ≦Ｌ≦５０ｍｍである、
ことを特徴とする鮮度保持用袋体。
【請求項２】
前記通気路が非直線状で、幅の変動値が通気路の幅の平均値の１０％以下である、
請求項１に記載の鮮度保持用袋体。
【請求項３】
前記フィルム間の静摩擦係数が０．１２以上０．６０以下である、
請求項１または２に記載の鮮度保持用袋体。
【請求項４】
前記フィルムの表面は、水に対する接触角が３５度以上８０度以下である、
請求項１ないし３のいずれか１項に記載の鮮度保持用袋体。
【請求項５】
前記フィルムがポリエチレン、ポリプロピレン、ポリエステル、ポリアミド、ポリ塩化ビニル、ポリ塩化ビニリデン、ポリスチレン、アクリル樹脂、ポリカーボネート、およびスチレンアクリロニトリル共重合体からなる群から選ばれた一の樹脂を主成分とするフィルムまたは、これらを積層した積層フィルムである、
請求項１ないし４のいずれか１項に記載の鮮度保持用袋体。
【請求項６】
前記フィルムは、厚さが２０μｍ以上２００μｍ以下である、
請求項１ないし５のいずれか１項に記載の鮮度保持用袋体。
【請求項７】
前記フィルムが接合可能である紙である、
請求項１ないし４のいずれか１項に記載の鮮度保持用袋体。
【請求項８】
該紙は、厚さが３０μｍ以上１０００μｍ以下である、
請求項７に記載の鮮度保持用袋体。
【請求項９】
前記フィルムが、酸素バリア層を有している、
請求項１ないし８のいずれか１項に記載の鮮度保持用袋体。
【請求項１０】
幅、長さ、形状の少なくとも一方が異なる２種類以上の通気路を有する、
請求項１ないし８のいずれか１項に記載の鮮度保持用袋体。
【請求項１１】
該帯状の接合領域の幅が６ｍｍ以上１４ｍｍ以下である、
請求項１ないし９のいずれか１項に記載の鮮度保持用袋体。
【請求項１２】
フィルムによって形成された鮮度保持用袋体であって、
前記フィルムの２つの端部が重ね合わされて接合された幅５ｍｍ以上１５ｍｍ以下の帯状の接合領域を備え、
前記接合領域が、前記フィルムの２つの端部同士が接合されている複数の超音波接合部と、隣接する前記超音波接合部の間に配置され前記重ね合わされたフィルムの端部同士が接合されていない非接合部とを有し、
前記非接合部が、前記袋体の内部空間と前記袋体の外部とを連通する通気路を構成し、
該通気路は幅Ｗが、０．２ｍｍ≦Ｗ≦３ｍｍであり、長さＬが、２０ｍｍ≦Ｌ≦５０ｍｍである鮮度保持用袋体を製造する方法において、
円板状のホーンを用いた超音波接合法により前記超音波接合部を連続的に形成するステップを備え、
前記ホーンが、円環状の外周面に連続的に形成された複数の突起部と、隣接する突起の間に形成された前記非接合部に対応する溝部とを有し、前記溝部は前記ホーンの外周面の軸方向の一端から他端まで連続して延びるように形成されている、
ことを特徴とする鮮度保持用袋体の製造方法。
【請求項１３】
フィルムによって形成された鮮度保持用袋体であって、
前記フィルムの２つの端部が重ね合わされて接合された幅５ｍｍ以上１５ｍｍ以下の帯状の接合領域を備え、
前記接合領域が、前記フィルムの２つの端部同士が接合されている複数の超音波接合部と、隣接する前記超音波接合部の間に配置され前記重ね合わされたフィルムの端部同士が接合されていない非接合部とを有し、
前記非接合部が、前記袋体の内部空間と前記袋体の外部とを連通する通気路を構成し、
該通気路は幅Ｗが、０．２ｍｍ≦Ｗ≦３ｍｍであり、長さＬが、２０ｍｍ≦Ｌ≦５０ｍｍである鮮度保持用袋体を製造する方法において、
ホーンと、円板状の受け座を用いた超音波接合法により前記超音波接合部を連続的に形成するステップを備え、
前記受け座が、円環状の外周面に連続的に形成された複数の突起部と、隣接する前記突起部の間に形成された前記非接合部に対応する溝部とを有し、前記溝部は前記受け座の外周面の軸方向の一端から他端まで連続して延びるように形成されている、
ことを特徴とする鮮度保持用袋体の製造方法。
【請求項１４】
前記通気路が非直線状で、長手方向に沿った幅の変動値が通気路の幅の平均値の１０％ｍｍ以下である、
請求項１２または１３に記載の鮮度保持用袋体の製造方法。
【請求項１５】
該フィルム間の静摩擦係数が０．１２以上０．６０以下である、
請求項１２ないし１４のいずれか１項に記載の鮮度保持用袋体の製造方法。
【発明の詳細な説明】
【技術分野】
【０００１】
本発明は鮮度保持用袋体およびその製造方法に関し、詳細には、呼吸や発酵により保存中に二酸化炭素を発生する食品や生花の鮮度低下を抑制することができる、鮮度保持用袋体およびその製造方法に関する。
【背景技術】
【０００２】
野菜、果物、生花、コーヒー豆、加工食品などのように、呼吸や発酵によって二酸化炭素、水蒸気を発生する食物等を、鮮度を維持した状態で保存することができる袋体、あるいは生花を長期間保存できる袋体へのニーズが高まっている。
【０００３】
上記食品等を長期間保存する袋体には、内部で発生した二酸化炭素や水蒸気の排出と、外部からの酸素の流入の防止という、相反する二つ機能が要求される。二酸化炭素や水蒸気の排出が不充分だと内圧が上昇して、袋体が破損する場合があり、また、酸素の流入を防止しないと酸化によって内容物の鮮度が低下するためである。
【０００４】
このようなニーズに対し、袋体の熱シール部に、ストライプ状に配置された非接合部を設け、この非接合部を袋体の外部と連通する流路として利用する青果物包装品(袋体)が提案されている（特許文献１）。この袋体では、非接合部(流路)は、幅０．１〜５ｍｍ、長さ１〜２０ｍｍの直線状（即ち細長い長方形）の平面形状を有している。
【０００５】
この袋体では、流路によって、袋体の内部が、酸素濃度が低く且つ二酸化炭素濃度が高い状態に維持され、内部の青果物の鮮度が保持され、ある程度の期間、内容物の鮮度を保持できる。しかしながら、流路の長さが比較的、短いため、外部からの酸素の流入が比較的多く、長期間にわたって青果物の鮮度を保持することが難しかった。
【０００６】
この問題点に対処すべく、斜めに延びる幅３ｍｍ以上の通気口がセンターシール部に設けられた包装品が提案されている（特許文献２）。この構成によれば、通気路を形成する角度を調整することにより通気路の長さを長くすることができる。
【先行技術文献】
【特許文献】
【０００７】
【特許文献１】特許第３２５９１６６号公報
【特許文献２】特許第６０５２７２９号公報
【発明の概要】
【発明が解決しようとする課題】
【０００８】
しかしながら、引用文献２の構成では、通路口（流路）の幅が３ｍｍ以上と比較的広いため、通気口（通気路）を通して酸素が流入しやすい。この結果、通気路の長さを長くしても、鮮度保持が十分に行なわれないという問題があった。
【０００９】
また、特許文献１、２とも通気路をヒートシールによって形成しているため、細長い通気路の場合、その寸法、形状を正確に制御することが難しいという問題があった。
【００１０】
さらに、特許文献１、２とも通気路が直線状なので、通気路の長さを長くとりにくいだけでなく、通気路と直行方向に力がかかった場合、接合部分の強度が小さくなるという欠点もあった。
【００１１】
本発明はこのような点に鑑みてなされたものであり、通気路の幅および形状を正確に制御でき、通気路が形成された接合部分の強度低下が抑制され、さらに、袋体外からの酸素の流入が非常に少なく内容物の鮮度を長期間保つことが可能な鮮度保持用袋体、及びそのような袋体の製造方法を提供することを目的とする。
【課題を解決するための手段】
【００１２】
本発明によれば、
前記フィルムの２つの端部が重ね合わされて接合されている幅５ｍｍ以上１５ｍｍ以下の帯状の接合領域を備え、
前記接合領域が、前記フィルムの２つの端部同士が接合されている複数の超音波接合部と、隣接する前記超音波接合部の間に配置され前記重ね合わされたフィルムの端部同士が接合されていない非接合部とを有し、
前記非接合部が、前記袋体の内部空間と該袋体の外部とを連通する通気路を構成し、
該通気路は幅Ｗが、０．２ｍｍ≦Ｗ≦３ｍｍであり、長さＬが、２０ｍｍ≦Ｌ≦５０ｍｍである、
ことを特徴とする鮮度保持用袋体が提供される。
【００１３】
このような鮮度保持用袋体では、通気路が、隣接する超音波接合部の間に配置されているため、通気路は、正確な幅および形状を有している。これは、超音波接合部が、２枚のフィルムの接触部分での発熱により形成されるため、形成時に、熱が水平方向に拡散することが少ない。この結果、接合部間に配置される通気路の幅および形状を所望形状に正確に制御できる。この利点は、幅Ｗが小さく、長さＬが大きい通気路を形成において、特に、有利である。
【００１４】
本発明の他の好ましい態様によれば、
前記通気路が非直線状で、幅の変動値が通気路の幅の平均値の１０％以下である。
【００１５】
本発明の他の好ましい態様によれば、
前記フィルム間の静摩擦係数が０．１２以上０．６０以下である、
請求項１または２に記載の鮮度保持用袋体。
【００１６】
本発明の他の好ましい態様によれば、
前記フィルムの表面は、水に対する接触角が３５度以上８０度以下である。
【００１７】
本発明の他の好ましい態様によれば、
前記フィルムがポリエチレン、ポリプロピレン、ポリエステル、ポリアミド、ポリ塩化ビニル、ポリ塩化ビニリデン、ポリスチレン、アクリル樹脂、ポリカーボネート、およびスチレンアクリロニトリル共重合体からなる群から選ばれた一の樹脂を主成分とするフィルムまたは、これらを積層した積層フィルムである。
【００１８】
本発明の他の好ましい態様によれば、
前記フィルムは、厚さが２０μｍ以上２００μｍ以下である。
【００１９】
本発明の他の好ましい態様によれば、
前記フィルムが接合可能である紙である。
【００２０】
本発明の他の好ましい態様によれば、
該紙は、厚さが３０μｍ以上１０００μｍ以下である。
【００２１】
本発明の他の好ましい態様によれば、
前記フィルムが、酸素バリア層を有している。
【００２２】
本発明の他の好ましい態様によれば、
幅、長さ、形状の少なくとも一方が異なる２種類以上の通気路を有する。
【００２３】
本発明の他の好ましい態様によれば、
該帯状の接合領域の幅が６ｍｍ以上１４ｍｍ以下である。
【００２４】
このような構成によれば、帯状の接合領域の幅が１５ｍｍを超えると接合領域全面を均一に接合することができず通気路の幅を一定に保つことが難しくなり、５ｍｍ未満の場合は通気路の長さを確保することが難しくなり、接合強度も不充分になる。しかしながら、上記範囲であれば、超音波接合で形成された通気路の幅および長さの確保と、接合強度の確保が両立できる。
【００２５】
本発明の他の態様によれば、
フィルムによって形成された鮮度保持用袋体であって、
前記フィルムの２つの端部が重ね合わされて接合された幅５ｍｍ以上１５ｍｍ以下の帯状の接合領域を備え、
前記接合領域が、前記フィルムの２つの端部同士が接合されている複数の超音波接合部と、隣接する前記超音波接合部の間に配置され前記重ね合わされたフィルムの端部同士が接合されていない非接合部とを有し、
前記非接合部が、前記袋体の内部空間と前記袋体の外部とを連通する通気路を構成し、
該通気路は幅Ｗが、０．２ｍｍ≦Ｗ≦３ｍｍであり、長さＬが、２０ｍｍ≦Ｌ≦５０ｍｍである鮮度保持用袋体を製造する方法において、
円板状のホーンを用いた超音波接合法により前記超音波接合部を連続的に形成するステップを備え、
前記ホーンが、円環状の外周面に連続的に形成された複数の突起部と、隣接する突起の間に形成された前記非接合部に対応する溝部とを有し、前記溝部は前記ホーンの外周面の軸方向の一端から他端まで連続して延びるように形成されている、
ことを特徴とする鮮度保持用袋体の製造方法が提供される。
【００２６】
本発明の他の態様によれば、
フィルムによって形成された鮮度保持用袋体であって、
前記フィルムの２つの端部が重ね合わされて接合された幅５ｍｍ以上１５ｍｍ以下の帯状の接合領域を備え、
前記接合領域が、前記フィルムの２つの端部同士が接合されている複数の超音波接合部と、隣接する前記超音波接合部の間に配置され前記重ね合わされたフィルムの端部同士が接合されていない非接合部とを有し、
前記非接合部が、前記袋体の内部空間と前記袋体の外部とを連通する通気路を構成し、
該通気路は幅Ｗが、０．２ｍｍ≦Ｗ≦３ｍｍであり、長さＬが、２０ｍｍ≦Ｌ≦５０ｍｍである鮮度保持用袋体を製造する方法において、
ホーンと、円板状の受け座を用いた超音波接合法により前記超音波接合部を連続的に形成するステップを備え、
前記受け座が、円環状の外周面に連続的に形成された複数の突起部と、隣接する前記突起部の間に形成された前記非接合部に対応する溝部とを有し、前記溝部は前記受け座の外周面の軸方向の一端から他端まで連続して延びるように形成されている、
ことを特徴とする鮮度保持用袋体の製造方法。
【００２７】
本発明の他の好ましい態様によれば、
前記通気路が非直線状で、長手方向に沿った幅の変動値が通気路の幅の平均値の１０％以下である。
【００２８】
本発明の他の好ましい態様によれば、
該フィルム間の静摩擦係数が０．１２以上０．６０以下である。
【発明の効果】
【００２９】
本発明によれば、通気路の幅および形状を正確に制御でき、通気路が形成された接合部分の強度低下が抑制され、さらに、袋体外からの酸素の流入が非常に少なく内容物の鮮度を長期間保つことが可能な鮮度保持用袋体およびそのような袋体の製造方法が提供される。
【図面の簡単な説明】
【００３０】
【図１】本発明の好ましい実施形態の袋体１００の模式的な平面図である。
【図２】図１のIII-III線に沿った断面図である。
【図３】図１のIII-III線に沿った断面図である。
【図４】非接合部で構成される通気路の変形例を示す模式的な図面である。
【図５】非接合部で構成される通気路の変形例を示す模式的な図面である。
【図６】非接合部で構成される通気路の変形例を示す模式的な図面である。
【図７】非接合部で構成される通気路の変形例を示す模式的な図面である。
【図８】非接合部で構成される通気路の変形例を示す模式的な図面である。
【図９】非接合部で構成される通気路の変形例を示す模式的な図面である。
【図１０】非接合部で構成される通気路の変形例を示す模式的な図面である。
【図１１】本実施形態の袋体の製造方法を説明するための模式的な図面である。
【図１２】本実施形態の袋体の製造方法を説明するための模式的な図面である。
【図１３】本実施形態の袋体の製造に使用される超音波接合機の構成を模式的に示す図面である。
【図１４】本実施形態で用いられる超音波接合装置のホーンの構成を示す斜視図である。
【図１５】本実施形態で用いられる円板形状のホーンの溝部の幅方向断面図である。
【図１６】本実施形態の袋体の製造方法を説明するための模式的な図面である。
【発明を実施するための形態】
【００３１】
以下、本発明の好ましい実施形態の袋体１００の構成について説明する。
［袋体］
図１は、本発明の好ましい実施形態の袋体１００の模式的な平面図である。図２は、図１のII-II線に沿った断面図であり、図３は、図１のIII-III線に沿った断面図である。本願では、図面中、明確化のため、各要素の寸法の比率は正確に表わされていない。
【００３２】
本実施態様に袋体１００は、例えば、コーヒー等の食品を保存する長方形の平面形状を有している袋体である。本実施形態の袋体１００の寸法は、２０ｃｍ×４０ｃｍであるが、本発明は、この寸法に限定されるものではない。
【００３３】
袋体１００は、横長の長方形のフィルム１１０を、上下方向に延びる中心線に沿って二つ折りにした形状を有している。袋体１００の上下端は、ヒートシールによって形成されたトップシール１４０、ボトムシール１５０によって完全に封止されている。トップシール１４０、ボトムシール１５０は、接着剤による接着、テープによる封止等の他の方法によって形成されたものでもよい。さらに、これらのシール１４０、１５０に代えて、開閉可能なファスナーを用いて形成することもできる。
【００３４】
また、フィルム１１０の両側端部１１０ａ、１１０ｂが重ね合わされている袋体１００の一側端(図１の左端)は、フィルム１１０の側端部１１０ａ、１１０ｂが重ね合わされた帯状の接合領域１０５によって閉鎖されている。袋体１００では、帯状の接合領域１０５がサイドシール部となる。本実施形態では、帯状の接合領域は、サイドシール部に形成されているが、センターシール部、トップシール部あるいはボトムシール部に形成してもよい。
【００３５】
また、本実施形態の袋体１００は１枚のフィルムで形成されているが、袋体は２枚または２枚以上のフィルムで形成されていてもよい。
【００３６】
［フィルム］
本実施態様の袋体１００は、フィルム１１０で構成されている。袋体１００で使用されるフィルム１１０としては、ポリエチレン、ポリプロピレン、ポリエステル、ポリアミド、ポリ塩化ビニル、ポリ塩化ビニリデン、ポリスチレン、アクリル樹脂、ポリカーボネート、およびスチレンアクリロニトリル共重合体からなる群から選ばれる一種を主成分とするフィルムを挙げることができる。特に非晶質のポリマーのフィルムが好ましく、具体的な例として、ポリスチレン、アクリル樹脂、ポリ塩化ビニル、ポリカーボネート、スチレンアクリロニトリル共重合体などのフィルムを挙げることができる。なお、「主成分とする」という意味はフィルムを構成するポリマーの５０質量％以上が該ポリマーであることを意味する。
【００３７】
上記のフィルム１１０の厚みは、２０μｍ以上２００μｍ以下、より好ましくは２５μｍ以上１８０μｍ以下、更に好ましくは３０μｍ以上１５０μｍ以下であることが好ましい。フィルムの厚みが２０μｍ未満の場合、袋体の強度が不充分になる場合があり、２００μｍを超えるとコスト上、不利になる場合があるためである。
【００３８】
フィルム１１０は、異なる素材からなる複数枚のフィルムが積層された積層フィルムでもよい。積層フィルムとしてはポリエステル、ポリエチレンまたはポリプロピレンのフィルムの内側にポリスチレンのフィルムを積層した積層フィルム等が挙げられる。また、延伸したポリプロピレンと未延伸のポリプロピレンを積層した積層フィルムも好ましい。
【００３９】
フィルム１１０としては接合可能な紙を用いることも出来る。接合可能な紙としては紙と他のフィルムを積層したもの、紙にポリマーを塗工したもの、紙に他のポリマーを含侵させたもの、紙と他のポリマーを混抄したもの、を挙げることができる。これらのフィルムとしては紙の割合が５０質量％以上、より好ましくは５５質量％以上であるものが好ましい。特にこれらのうちでは超音波接合可能なものが好ましい。
【００４０】
接合可能な紙の厚みは３０μｍ以上１０００μｍ以下が好ましく、４０μｍ以上９００μｍ以下がより好ましく、５０μｍ以上８００μｍ以下が更に好ましい。フィルムの厚みが３０μｍ未満の場合、袋体の強度が不充分になる場合があり、１０００μｍを超えるとコスト上、不利になる場合があるためである。
【００４１】
フィルム１１０として、酸素バリアフィルムと他のフィルムを積層したものも用いることができる。酸素バリアフィルムとしては、ビニルアルコールまたは塩化ビニリデンを構成成分として含むポリマーからなるフィルム、シリカ、アルミナ、アルミニウムのいずれかを蒸着したポリマーフィルム、金属箔層などの公知のものを用いることができる。この酸素バリアフィルムの内側にポリスチレンを積層した積層フィルムを本発明のフィルムとして用いることができる。また、バリアフィルムと超音波接合可能な紙を積層したものも好ましく用いることができる。
【００４２】
フィルム１１０としては、フィルム間の静摩擦係数が０．１２以上０．６０以下、より好ましくは０．１４以上０．５５以下、さらに好ましくは０．１６以上０．５０以下、であるフィルムを用いることが好ましい。フィルム間の静摩擦係数が０．１２未満の場合は、超音波によるフィルム接合時に、通気路の幅を正確に制御できない場合がある。一方、フィルム間の静摩擦係数が０．６０を超える場合は、フィルムの滑りが悪いためハンドリングをやりにくい傾向になる。
【００４３】
フィルム間の静摩擦係数は、以下の方法で求める。
２枚のフィルムの接合する面どうしを向かい合わせて水平な台の上に重ねる。下のフィルムは台に固定する。フィルムの上に長さ３ｃｍ、幅２ｃｍ重さ２００ｇの重りを乗せ、上側のフィルムを水平に引っ張る。この時フィルムが動き始める時の力をＦとする。静摩擦係数は次の式で求める。測定は２５℃６０％ＲＨの雰囲気で行う。
静摩擦係数＝Ｆ／２００
【００４４】
また、フィルム１１０として、水との接触角が３５度以上８０度以下、より好ましくは４０度以上７５度以下であるフィルムを用いることが好ましい。接触角が３５度未満の場合は、水分が通気路内の壁面に付着し、通気路が閉塞してしまうおそれがある。一方、接触角が８０度を超えると接合部の強度が不充分になる場合がある。
【００４５】
フィルムの接触角は以下の方法で測定する。水平に固定したフィルムに１〜３μＬの純粋を滴下して液滴を形成して、この液滴の接触角を測定する。測定は２５℃６０％ＲＨの雰囲気で行う。
【００４６】
フィルム１１０は、透明であっても不透明であってもよい。内容物が日光によって劣化する場合は不透明な包装フィルムを用いることが好ましい。また、意匠性を高めるために表面に印刷を施したフィルムでもよい。
【００４７】
［帯状の接合領域］
本実施形態の袋体１００では、帯状の接合領域１０５は、幅が５ｍｍ以上１５ｍｍ以下に設定されている。帯状の接合領域１０５の幅は、６ｍｍ以上１４ｍｍ以下がより好ましく、７ｍｍ以上１３ｍｍ以下がさらに好ましい。
【００４８】
帯状の接合領域１０５の幅が５ｍｍ未満になると、接合部の強度が不充分になる、通気路の長さを確保しにくくなる等の問題が生じる場合がある。また、接合領域１０５の幅が１５ｍｍを超えると接合が不均一になり、通気路の幅を正確に制御することが難くなるという問題が生ずる場合がある。「幅を正確に制御する」とは、通気路の幅が全長にわたって設定値通りになっている状態を意味する。
【００４９】
帯状の接合領域１０５は図２に示すようにフィルムの両端１１０ａと１１０ｂを接合することにより形成されている。この帯状の接合領域１０５には、肉厚のＶ字状の形状を有する複数の超音波接合部１２０が、長手方向に所定間隔で配列されている。各超音波接合部１２０は、フィルム１１０の両側端部１１０ａ、１１０ｂが、超音波融着により接合され一体化された部分であり、後述のようにフィルム１１０の両側端部１１０ａ、１１０ｂ同士を重ねて、超音波融着装置でこれらを融着することによって形成されている（図１および図２）。
【００５０】
隣接する超音波接合部１２０、１２０の間は、重ね合わされたフィルム１１０の側端部１１０ａ、１１０ｂ同士が接合（融着）されていない非接合部１３０とされている。上述したように、各超音波接合部１２０はＶ字状の形状を有しているので、図１に示されているように、隣接する超音波接合部１２０、１２０間の非接合部１３０もＶ字形状を有している。このストライプ状に設けられた複数の非接合部１３０が、袋体１００の内部と外部をつなぐ通気路を形成している。
【００５１】
［通気路］
本実施形態の袋体１００では、非接合部（通気路）１３０の幅Ｗは、０．２ｍｍ以上、３ｍｍ以下に設定されている。通気路１０の幅Ｗは、０．３ｍｍ以上２．５ｍｍ以下がさらに好ましく、０．５ｍｍ以上２．０ｍｍ以下がより好ましい。
【００５２】
通気路１３０の幅Ｗを０．２ｍｍ以上３．０ｍｍ以下にすることで、袋体１００の内部で生成された二酸化炭素や水蒸気の放出と、袋体１００の外部からの酸素の侵入防止を両立が可能になり、さらに、袋体１００を動かした際に通気路１３０の内部で気体が流動し難く、外部から酸素が侵入し難くなる。
【００５３】
本実施形態の袋体１００では、通気路１３０の長さＬは、２０ｍｍ以上５０ｍｍ以下に設定されている。通気路１３０の長さＬは、２２ｍｍ以上４５ｍｍ以下がより好ましく、２５ｍｍ以上４０ｍｍ以下がさらに好ましい。なお、通気路１０の長さＬとは、通気路１３０の内方端から外方端までの通気路１３０の中心軸に沿った長さを指す。
【００５４】
本実施形態の袋体１００では、通気路１３０の長さＬを２０ｍｍ以上５０ｍｍ以下にすることで、袋体１００の内部で発生した二酸化炭素や水蒸気の放出と、袋体１００の外部からの酸素の侵入防止とを両立できる。
【００５５】
また、本実施形態の袋体１００では、通気路１３０の長さＬと幅Ｗの比Ｌ／Ｗは、１０以上２００以下に設定されている。長さＬと幅Ｗの比Ｌ／Ｗが、１０未満になると内容物の保存性が顕著に悪化し、また、この比が２００を超えると通気路の内部に水分が凝縮して酸化炭素の排出が不充分になる場合があるためである。通気路１３０の長さＬと幅Ｗの比Ｌ／Ｗは、１５以上１５０以下がより好ましく、２０以上１００以下がさらに好ましい。
【００５６】
更に、本実施形態の袋体１００では、通気路１３０の間隔は、１ｍｍ以上１００ｍｍ以下に設定されている。通気路１０の間隔を１ｍｍとすることにより、通気路１３０の正確な形状を担保できる。
【００５７】
通気路１３０の間隔は、２ｍｍ以上５０ｍｍ以下がより好ましく、３ｍｍ以上１５ｍｍ以下が更に好ましい。
【００５８】
本実施形態の袋体１００の通気路は通気路の幅の変動値が１０％以下であることが好ましいが、５％以下であることがより好もしい。この値が１０％を超えると通気路を通した二酸化炭素の排出が不充分になる場合がある。
【００５９】
通気路の幅の変動値は以下のようにして求める。通気路の幅の変動値は次の式で求める。
袋体の通気路をランダムに１０個選ぶ。各通気路につき幅をランダムに１０点選び、幅を０．０１ｍｍの単位まで測定する。合計１００個の測定値の平均値をＡｖ(ｍｍ)、値の最も小さいものから順に１０個を選び、この平均値をＢｖ(ｍｍ)とする。
通気路の幅の変動値＝｛（Ａｖ−Ｂｖ）／Ａｖ｝＊１００（％）
【００６０】
本実施形態の袋体１００では、袋体１００に形成する通気路１３０の数は１個以上に設定されているが、３以上１００以下が好ましく、５以上７５以下がさらに好ましい。
【００６１】
特に、保存中に比較的に多量の二酸化炭素を発生させる青果物などを保存する場合は、通気路の数を３以上１００以下、より好ましくは５以上７５以下に設定することで、通気路１０が水により閉塞されて二酸化炭素の排出が不充分になることを防止でき、好ましい。一方、二酸化炭素の発生量が比較的少ない内容物を長期間保存したい場合には通気路１３０の数は１または２個が好ましい場合がある。
【００６２】
本実施形態では、通気路１３０の形状は逆「Ｖ」字状であるが、この形状は、袋体の大きさ、内容物の種類や量により変更することができる。特に内容物から発生する二酸化炭素量と水分の量により通気路１３０の形状と数は変更することが好ましい。通気路１３０の形状は１種類である必要はなく、異なる形状の通気路を組み合わせて用いてもよい。
【００６３】
例えば、図４に示されている「稲妻」形状の通気路１３０ａ、図５に示されている「Ｍ」形状の通気路１３０ｂ、図６に示されている湾曲した「凸」形状の通気路１３０ｃ、図７に示されている屈曲部が湾曲した「稲妻」形状の通気路１３０ｄ、図８に示されている「Ｓ」形状の通気路１３０ｅであっても良い。このような形状は、接合領域の強度を低下させ難いので好ましい。
【００６４】
さらにまた、本発明の通気路１３０の形状は、上記具体例に限定されず、他の折れ線、曲線形、これらを組み合わせた形状を有するものが含まれる。
配置した図１０の組み合わせでもよい。
【００６５】
例えば、図７の通気路１３０ｄと直線状の通気路１３０ｆを交互に配置した図９の組み合わせ、並列配置された２本の通気路１３０ｄと傾斜して配置された直線状の通気路１３０ｇと交互に配置した図１０の組み合わせでもよい。
【００６６】
次に、本実施形態の袋体１００の製造方法を説明する。
本実施態様の製造方法では、まず、袋体１００を構成する横長の矩形形状のフィルム１１０を準備する。次いで、フィルム１１０を、上下方向に延びる中心線に沿って二つ折りにして、両側端部１１０ａ、１１０ｂを重ね合わせる。
【００６７】
次いで、必要に応じて、少なくとも重ね合わされたフィルム１１０の両側端部１１０ａ、１１０ｂを所定温度（摂氏３０度乃至７５度）まで加熱する。加熱は、加熱ロール、赤外線加熱等の方法によって行なわれるのが好ましい。
【００６８】
次いで、必要に応じて加熱したフィルム１１０の除電を行なう。加熱されたフィルムは弾性率が低下してしなやかになるため、搬送ロールなどの物体に接触した時に接触面積が増大する等の理由により、帯電しやすい。この帯電を排除するために、超音波接合の前に除電をすることが好ましい。
【００６９】
具体的には、イオン風、除電ブラシ等を用いて除電が行なわれる。除電後のフィルムの表面電位が、１ｋｖ以下となるように除電が行なわれるのが好ましい。表面電位の測定は、例えばトレック・ジャパン株式会社製の表面電位計ＭＯＤＥＬ３４１Ｂで測定することができる。除電を行なうことにより、このような帯電に起因する埃の付着が抑制される。
【００７０】
除電後のフィルムの表面電位はゴミ付き防止の観点から絶対値が１ｋＶ以下であることが好ましい。表面電位の測定は、例えばトレック・ジャパン株式会社製の表面電位計ＭＯＤＥＬ３４１Ｂで測定することができる。
【００７１】
次いで、図１１に示されているようにフィルム１１０の両端１１０ａ、１１０ｂを重ね、これらを接合することにより、図１２に示されているような帯状の接合領域１０５を形成する。本実施形態では、帯状の接合領域１０５を効率的形成するために、帯状の接合領域１０５の形成には円板型のローターを有する超音波接合装置が用いられる。
【００７２】
図１３は、本実施形態の袋体の製造に用いられる超音波接合装置５００の構成を模式的に示す図面である。
図１３に示されているように、超音波接合装置５００は、５０Ｈｚまたは６０Ｈｚの商用電気を１５〜７０ＫＨｚ程度の高周波信号に変換する超音波発振機５１０と、この信号を機械的振動に変換するコンバータ５２０と、この機械的振動を増幅するブースター５３０と、増幅された振動を溶着対象(フィルム１１０)に伝えるホーン５４０と、ホーン５４０との間でフィルム１１０(１１０ａと１１０ｂ)を挟持する受け座５５０と、ホーン５４０と受け座５５０をそれぞれ駆動させるための駆動装置５６０、５７０と、制御装置５８０と、を備えている。
【００７３】
本実施形態で用いられる超音波接合装置５００は、円板形状を有するロータリ式の溶着装置である。図１４は、本実施形態で用いられる超音波接合装置５００のホーンの構成を示す斜視図である。
【００７４】
円板形状のホーン５４０の円環状の外周面５４１には、袋体１００の通気路１３０の形状に対応した複数の突起部５４２が、周方向に所定間隔で形成されている。突起部５４２の表面は平坦に形成されている。本実施形態では、突起部５４２の幅(ロータの軸線方向長さ)は５ｍｍ以上１５ｍｍ以下に設定され、この幅は、帯状の接合領域１０５の幅に対応する。
【００７５】
隣接する突起部５４２の間には、逆「Ｖ」字形状の溝部５４３が形成されている。この溝部５４３では、超音波接合時に、フィルムの端が接合されず、非接合部すなわち通気路が形成される。本実施形態では溝部５４３は、図１に示す非接合部１３０の形状に対応した逆「Ｖ」字状である。本実施形態では、溝部５４３の幅(周方向長さ)は、通気路の幅Ｗに対応し、０．２ｍｍ以上３ｍｍ以下に設定されている。溝部５４３を、この値にすることにより充分に接合強度と通気路の幅の正確な制御が可能になる。
【００７６】
なお、図４ないし図１０に示す形態の非接合部(通気路)を形成する場合には、溝部が、図４ないし図１０に示す形態の非接合部(通気路)の形態に対応した形状を有しているホーンが使用される。
【００７７】
図１５は円板形状のホーン５４０の溝部５４３の幅方向断面図である。図１５に示されているように、円板型ホーン５４０の外周面５４１に設けられた突起部５４２は高さｈを有し、隣接する突起部５４２、５４２間に溝部５４３が形成されている。
【００７８】
突起部５４２の高さｈは１ｍｍ以上７ｍｍ以下がこのましく、１．５ｍｍ以上６ｍｍ以下がより好ましくは、２ｍｍ以上５ｍｍ以下がさらに好ましい。突起部５４２の高さｈが１ｍｍ未満の場合、袋体の通気路の形状を正確に制御することが難しくなる場合があり、７ｍｍを超えるとホーンの強度が低下する場合がある。
【００７９】
突起部５４２の表面(外側面)５４４と突起部の側面(即ち溝部５４３の壁面)５４５の成す角θは８０度以上１２０度以下に設定されるのが好ましく、８５度以上１１０度以下がより好ましく、９０度以上１００度以下がさらに好ましい。この角度が８０度未満の場合、ホーンの作成が煩雑になる場合があり、１２０度を超えると袋体の通気路の形状を正確に制御することが難しくなる場合がある。
【００８０】
また突起部５４２の表面５４４と突起部５４２の側面５４５との接合部分５４６の曲率半径ｒは０．７ｍｍ以下が好ましく、０．６ｍｍ以下がより好ましく、０．６ｍｍ以下がより好ましい。この接合部分５４６の曲率半径ｒが０．７ｍｍを超えると、袋体の通気路の形状を正確に制御することが難しくなる場合がある。
【００８１】
受け座５５０として、外周面が平滑な円板型の受け座が用いられる。このようなホーン５４０と受け座５５０を用いることで、幅５ｍｍ以上１５ｍｍ以下の帯状の接合領域を有し、この部分に幅Ｗが０．２ｍｍ≦Ｗ≦３ｍｍであり、長さＬが２０ｍｍ≦Ｌ≦５０ｍｍである通気路が精度よく形成された袋体を得ることができる。また、この袋体では接合部の強度が充分である。
【００８２】
次いで、重ね合わされているフィルムの両側端部１１０ａ、１１０ｂを、図１３に模式的に示されるように、ホーン５４０と受け座５５０で挟持し、ホーン５４０と受け座５５０を回転させながら超音波を作用させ超音波接合により接合し接合領域１０５を形成する。この超音波溶接により、フィルムが接合されていない複数の非接合部１３０が超音波接合部１２０の間にストライプ状に設けられている接合領域１０５が形成される。
【００８３】
次に、帯状の接合領域１０５が形成されて筒状に形成されたフィルムには、ボトムシール１５０とトップシール部１４０が形成され、袋体１００とされる。トップシール１４０は、袋体１００への内容物を収容した後に形成されるのが一般的である。
【００８４】
続いて、本発明の溶着装置のホーンと受け座の異なる態様について説明する。この態様ではホーン５４０としては外周面が平滑なものを用いる。また、受け座５５０としては円板型で外周面に通気路１３０の形状に対応した複数の突起部が、所定間隔で連続的に形成されているものを用いる。円板形状の受け座４５０の外周面には、袋体１００の通気路１３０の形状に対応した複数の突起部が、周方向に所定間隔で連続的に形成されている。円板型受け座５５０の形状、突起部の幅は５ｍｍ以上１５ｍｍ以下である。この幅が帯状の接合領域１０５の幅に対応する。
【００８５】
本発明は上記実施形態に限定されることなく、特許請求の範囲に記載された技術的思想の範囲内で種々の変更、変形が可能である。
【実施例】
【００８６】
以下、実施例を説明する。
（実施例１）
フィルムとして、縦４０ｃｍ、横４０ｃｍ、厚さ２０μｍのスチレンアクリロニトリル共重合体のフィルムを用いた。このフィルムの両面を春日電機(株)製、ファンタイプ静電気除去装置ＫＤ−４１０を用いて除電した。除電後のフィルムの表面電位は−１〜＋１ｋＶになるようにした。
【００８７】
その後、円板状のホーンを備えた超音波接合装置を用いて、図１に示すような幅１０ｍｍの接合部を形成した。ホーンの発振振動数は２０ＫＨｚ、振動振幅は１５μｍ、押しつけ圧は２５０Ｎ、接合時間は０．２秒とした。
【００８８】
通気路は図７に示す通気路１３０ｄとし、通気路どうしの間隔は１０ｍｍとし、通気路の幅は０．８ｍｍ、通気路の幅Ｌは２４ｍｍ、Ｌ／Ｗは３０とした。また、通気路の間隔は１２ｍｍとした。次いで、ヒートシールによりボトムシール部を形成した。
このようにして製造した袋体の通気路を目視観察したところ、通気路部分には異物等はなく、通気路の幅も一定であった。
【００８９】
この袋体に市販のニラ１５０ｇを入れて、ヒートシールによりトップシール部を形成して袋体とした。この袋体を１５℃で１４日間保存したところ、内容物のニラには外見上の変化は無く、可食状態であった。
【００９０】
（実施例２）
フィルムの材料を延伸ポリプロピレン／未延伸ポリプロピレン(２０μｍ／３０μｍ)積層フィルムに変更し、通気路の形状を図４−４０４の「Ｗ」型とし、通気路の幅は1.2ｍｍ、通気路の幅Ｌを30ｍｍ、Ｌ／Ｗ２５、通気路どうしの間隔は６ｍｍとした点を除き実施例１と同条件として、実施例２とした。
【００９１】
この鮮度保持用袋体に市販のニラ１５０ｇを入れて、ヒートシールによりトップシール部を形成し、袋体とした。この袋体を１５℃で１４日間保存したところ、内容物のニラには外見上の変化は無く、可食状態であった。
【００９２】
（実施例３）
フィルムとしてアルミ蒸着ポリエチレンテレフタレート／未延伸ポリプロピレン(１６μｍ／３０μｍ、アルミ蒸着面と未延伸ポリプロピレンが接するように積層)積層フィルムを用い、未延伸ポリプロピレン面どうしを超音波接合した。
【００９３】
通気路は、図８の通気路１３０ｅとし、通気路の幅と長さはそれぞれ１．５ｍｍと４０ｍｍ、Ｌ／W２６．７とした。また、通気路間の間隔は２５ｍｍとした。
【００９４】
これ以外は実施例２と同様にして実施例３を実施した。得られた鮮度保持用袋体の通気路を目視観察したところ、通気路部分には異物等はなく、通気路の幅も一定であった。また、ストライプ状の接合部にフィルムのズレもなく、外見も良好であった。
この袋体に市販のニラを入れ、１５℃で１４日間保存したところ、内容物のニラには外見上の変化は無く、可食状態であった。
【００９５】
（実施例４）
通気路の幅と長さを、それぞれ１．０ｍｍと８０ｍｍ、Ｌ／Wの値は８０．０とした。また、通気路間の間隔は８０ｍｍとした点を除き、実施例３と同条件で、実施例４を実施した。得られた鮮度保持用袋体の通気路を目視観察したところ、通気路部分には異物等はなく、通気路の幅も一定であった。また、ストライプ状の接合部にフィルムのズレもなく、外見も良好であった。この袋体に市販のニラを入れ、１５℃で１４日間保存したところ、内容物のニラには外見上の変化は無く、可食状態であった。
【００９６】
（実施例５）
トップシール部をヒートシールで形成する代わりに、この部分にファスナーを取り付けて、開閉可能とした。それ以外は、実施例１と同条件で、実施例５を実施した。得られた鮮度保持用袋体の通気路を目視観察したところ、通気路部分には異物等はなく、通気路の幅も一定であった。また、ストライプ状の接合部にフィルムのズレもなく、外見も良好であった。この袋体に市販のニラを入れ、１５℃で１４日間保存したところ、内容物のニラには外見上の変化は無く、可食状態であった。
【００９７】
（実施例６）
フィルムとして、縦６０ｃｍ、横８０ｃｍ、厚さ１６０μｍのポリ塩化ビニルのフィルムを用いた。このフィルムの接合面どうしの静摩擦係数は０．２８、このフィルムの接合面の水の接触角は５３度である。
【００９８】
その後、フィルムの両端を、円板状のホーンを備えた超音波接合装置を用いて、図１に示すような幅１５ｍｍの接合部を形成した。ホーンの突起部の上端は平面で、突起部の表面と側面の成す角θは９５度、頂角部分の曲率半径ｒは約０．３ｍｍである。また、突起部の高さｈは１ｍｍである。
【００９９】
ホーンの発振振動数は２０ＫＨｚ、振動振幅は１５μｍ、押しつけ圧は３５０Ｎ、接合時間は０．８秒とした。円板状ホーンの外周面には多数の凸部が形成されたものを用いた。また、受け座は外周が平滑な円板型のものを使用した。接合により、幅１５ｍｍの帯状の接合領域を有し、この部分には図８の通気路１３０ｅを有するサイドシール部を形成した。通気路の幅は０．８ｍｍとした。通気路の数は１個／接合領域３０ｍｍである。次いでヒートシールによりボトムシール部を形成した。
【０１００】
通気路の幅Ｗは１ｍｍ、長さＬは５０ｍｍである。通気路の幅は一様で円板状ホーンの突起部間の溝部の形状と一致していた。通気路の幅の変動値は４％であった。
この袋体は、肥料等を長期間保存する目的で使用することができる。
【０１０１】
（実施例７）
外周面が平滑な円板状ホーンと外周面に複数の突起部を有する円板状の受け座を有する超音波接合装置を用いることと、通気路を、図４の通気路１０３ａとしたこと以外は実施例１と同様にして実施例７を実施した。通気路の数は１個／接合領域１５ｍｍである。通気路の幅は１．１ｍｍとした。なお、受け座の突起部の上端は平面で、突起部の表面と側面の成す角θは９０度、頂角部分の曲率半径ｒは約０．３ｍｍである。また、突起部の高さｈは１ｍｍである。
【０１０２】
このようにして製造した袋体の通気路を目視観察したところ、通気路部分には異物等はなく、通気路の幅も一定であった。通気路の幅の変動値は６％であった。
この袋体に市販の長芋２００ｇを入れて、ヒートシールによりトップシール部を形成して袋体とした。この袋体を１５℃で１４日間保存したところ、内容物の長芋には外見上の変化は無く、可食状態であった。
【０１０３】
（実施例８）
厚さ２０μｍのエチレンビニルアセテート共重合体のフィルムを用いる以外は実施例６と同様にして実施例８を実施した。ただし、通気路の幅は０．４ｍｍとした。なおこのフィルムの接合面どうしの静摩擦係数は０．２６、このフィルムの接合面の水の接触角は６４度である。得られた袋体の通気路の幅の変動値は４％であった。
【０１０４】
この袋体に市販のニラ１５０ｇを入れて、ヒートシールによりトップシール部を形成して袋体とした。この袋体を１５℃で１４日間保存したところ、内容物のニラには外見上の変化は無く、可食状態であった。
【０１０５】
（実施例９）
フィルムとして坪量６４ｇ／ｍ２の紙の表面に厚さ２０μｍの未延伸ポリプロピレンを接着したものを用いた。このフィルムの接合面どうしの静摩擦係数は０．３７、このフィルムの接合面の水の接触角は５９度である。また通気路を、図８の通気路１３０ｅとし、通気路の数は１個／接合領域１５ｍｍとした。通気路の幅は１．４ｍｍとした。なお、受け座の突起部の上端は平面で、突起部の表面と側面の成す角θは９０度、頂角部分の曲率半径ｒは約０．３ｍｍである。また、突起部の高さｈは１ｍｍである。それ以外は実施例１と同様にして実施例８を実施した。
【０１０６】
このようにして製造した袋体の通気路を目視観察したところ、通気路部分には異物等はなく、通気路の幅も一定であった。通気路の幅の変動値は６％であった。
この袋体に市販のニラ１５０ｇを入れて、ヒートシールによりトップシール部を形成して袋体とした。この袋体を１５℃で１４日間保存したところ、内容物のニラには外見上の変化は無く、可食状態であった。
【０１０７】
（実施例１０）
通気路を、図１０の配置とし、通気路の数は３個／接合領域２０ｍｍとした。この実施例では通気路は曲線状のものが２個と直線状のものが１個組組み合わされたものが連続している。それ以外は実施例９と同様にして実施例１０を実施した。
【０１０８】
このようにして製造した袋体の通気路を目視観察したところ、通気路部分には異物等はなく、通気路の幅も一定であった。通気路の幅の変動値は５％であった。
【０１０９】
この袋体に市販のニラ１５０ｇを入れて、ヒートシールによりトップシール部を形成して袋体とした。この袋体を１５℃で１４日間保存したところ、内容物のニラには外見上の変化は無く、可食状態であった。
【０１１０】
（実施例１１）
フィルムとして坪量１２８ｇ／ｍ２の紙の表面に厚さ２０μｍの未延伸ポリプロピレンを接着したものを用いる以外は実施例９と同様にして実施例１１を実施した。このフィルムの接合面どうしの静摩擦係数は０．４４、このフィルムの接合面の水の接触角は５７度である。通気路の幅は一様で円板状ホーンの突起部間の溝部の形状と一致していた。通気路の幅の変動値は８％であった。
【符号の説明】
【０１１１】
１００：袋体
１０５：接合領域
１１０、５９０：フィルム
１１０ａ、１１０ｂ、５９０ａ、５９０ｂ：フィルムの端部
１２０：超音波接合部
１３０：通気路（非接合部）
１４０：トップシール
１５０：ボトムシール
５００：超音波接合機
５１０：超音波発振機
５２０：コンバータ
５３０：ブースター
５４０：ホーン
５５０：受け座
５６０：(ホーンの)駆動装置
５７０：(受け座の)駆動装置
５８０：制御装置
５４０：円板型ホーン
５４１：(円板型ホーンの)外周面
５４２：(円板型ホーンの外周面の)突起部
５４３：(円板型ホーンの外周面の)溝部
５４４：(突起部の)表側面
５４５：(突起部の)側面
５４６：突起部の表面と突起部の側面の成す頂角部分
ｈ：突起部の高さ
θ：突起部の表面と突起部の側面の成す角度
ｒ：突起部の表面と突起部の側面の成す頂角部分の曲率半径
【図１】
2020172281.tif 000003
【図２】
2020172281.tif 000004
【図３】
2020172281.tif 000005
【図４】
2020172281.tif 000006
【図５】
2020172281.tif 000007
【図６】
2020172281.tif 000008
【図７】
2020172281.tif 000009
【図８】
2020172281.tif 000010
【図９】
2020172281.tif 000011
【図１０】
2020172281.tif 000012
【図１１】
2020172281.tif 000013
【図１２】
2020172281.tif 000014
【図１３】
2020172281.tif 000015
【図１４】
2020172281.tif 000016
【図１５】
2020172281.tif 000017
【図１６】
2020172281.tif 000018